【手続補正書】
【提出日】平成20年10月9日(2008.10.9)
【手続補正１】
【補正対象書類名】特許請求の範囲
【補正対象項目名】全文
【補正方法】変更
【補正の内容】
【特許請求の範囲】
【請求項１】
任意に完全フッ素化された実質的に中実の熱可塑性完全ハロゲン化ポリマーであって表面エネルギーが２２ｍＪ／ｍ2未満のポリマー、および、任意に１種類以上の補助剤から本質的になる第１の層と、
実質的に中実の熱可塑性部分フッ素化されたポリマーであって表面エネルギーが２２ｍＪ／ｍ2未満のポリマー、および、任意に１種類以上の補助剤とから本質的になる第２の層と、
前記第１の層の組成を有する第１の材料と前記第２の層の組成を有する第２の材料とから本質的になる、前記第１の層と前記第２の層との間の接合界面と、
を含む物品であり、
前記完全ハロゲン化ポリマーと前記部分フッ素化ポリマーとが異なるポリマーである物品。
【請求項２】
前記完全ハロゲン化ポリマーが、
(I) 式Ｉ：
−ＣＦ（Ｘ）−ＣＸ2− （Ｉ）
（式中、各Ｘは独立して、ハロゲン原子、あるいは完全ハロゲン化Ｃ1〜Ｃ8アルキル基、Ｒ'f、またはＯ（Ｒ'fＯ）aＲ'fであり、各Ｒ'fは独立して、Ｃ1〜Ｃ8ペルフルオロアルキル基であり、ａは０〜１０である）による共重合単位を含むポリマーであって、任意に少なくとも１種類の完全ハロゲン化ポリマーが、少なくとも４０、少なくとも８０、および少なくとも９５から選択される重量％値の式Ｉの共重合単位を含むポリマー、
(ii) 式ＩＩ：
【化１】
2005526641.tif 000001
（式中、各Ｙは独立して、共有結合、Ｏ、またはＣＦ2であり、各Ｚは独立して、ＦまたはＲfであり、各Ｒfは独立して、Ｃ1〜Ｃ10ペルフルオロアルキル基であり、ｎは０〜３である）による共重合単位を有する完全フッ素化ポリマーを含むポリマー、
(iii) 式−ＣＦ2−ＣＦ（Ｘ'）−（式中、各Ｘ'は独立して、Ｃｌ、Ｂｒ、Ｒf、Ｏ（ＲfＯ）aＲfであり、各Ｒfは独立してＣ1〜Ｃ10ペルフルオロアルキル基であり、ａは０〜１０である）による共重合単位、または、式ＩＩ：
【化２】
2005526641.tif 000002
（式中、各Ｙは独立して、共有結合、Ｏ、またはＣＦ2であり、各Ｚは独立して、ＦまたはＲfであり、各Ｒfは独立して、Ｃ1〜Ｃ10ペルフルオロアルキル基であり、ｎは０〜３である）による単位を含むポリマー、
(iv) 式−ＣＦ2−Ｏ−Ｙ−ＣＦ2−（式中、Ｙは結合またはＣＦ2である）による共重合単位を含むポリマー、
(v) テトラフルオロエチレン（ＴＦＥ）と、ヘキサフルオロプロピレン（ＨＦＰ）、クロロトリフルオロエチレン（ＣＴＦＥ）、および式ＩＩＩ：
ＣＦ2＝ＣＦＯ（ＲfＯ）aＲf （ＩＩＩ）
（式中、各Ｒfは独立して、直鎖または分岐のＣ1〜Ｃ6ペルフルオロアルキル基であり、ａは０または１〜２０の整数である）の完全フッ素化ビニルエーテルの少なくとも１種類とのコポリマーを含むポリマー、ならびに、
(vi) ＦＥＰ、ＰＦＡ、ＰＣＴＦＥ、ＴＦＭ、ＭＦＡ、ペルフルオロエラストマー、およびテフロン（登録商標）ＡＦから選択されるポリマーを含むポリマー、
からなる群から選ばれる、請求項１に記載の物品。
【請求項３】
前記第２の層が、
(i) 式ＩＶ：
−ＣＦ（Ｘ'）−ＣＸ'2− （ＩＶ）
（式中、各Ｘ'は独立して、水素、ハロゲン原子、Ｃ1〜Ｃ10アルキル基、Ｒ'f、またはＯ（Ｒ'fＯ）aＲ'fであり、各Ｒ'fは独立して、Ｃ1〜Ｃ10フルオロアルキル基であり、ａは０〜１０である）の共重合単位を有する部分フッ素化ポリマーを含むポリマー、
(ii) フッ化ビニル、フッ化ビニリデン、テトラフルオロエチレン、ヘキサフルオロプロピレン、フッ素化アルコキシビニルエーテル、フッ素化アルキルビニルエーテル、またはその組み合わせの共重合単位を有するポリマー、
(iii) フッ化ビニル、および任意のフッ化ビニリデンの共重合単位とともに
、ビニルエーテル、ＨＦＰ、またはそれらの組み合わせの共重合単位を含むポリマー、ならびに
(iv) ＶＤＦとＨＦＰとＴＦＥ、および任意にフッ素化ビニルエーテルの共重合単位を含むポリマー、
からなる群から選ばれる、請求項１に記載の物品。
【請求項４】
第３の層、および任意に第４の層をさらに含み、前記第３の層は前記第１または第２の層と接合し、任意に１つ以上の層が導電性補助剤を含み、
任意に、前記第３の層および／または第４の層が、完全ハロゲン化ポリマー、ペルフルオロポリマー、部分フッ素化ポリマー、および非フッ素化ポリマー、ならびにその組み合わせから選択されるポリマーを含む、請求項１に記載の物品。
【請求項５】
請求項１に記載の物品を含むフィルムを含み、任意に非フッ素化ポリマーを含んでもよい別の層をさらに含み、任意に前記非フッ素化ポリマーがポリエステル、ポリアクリレート、ポリメタクリレート、ポリオレフィンから選択される太陽電池。
【請求項６】
請求項１に記載の物品を含む燃料ホースであって、任意に前記ホースが外層をさらに含み、前記外層が任意に、ポリアミド、ポリイミド、ポリウレタン、ポリオレフィン、ポリスチレン、ポリエステル、ポリカーボネート、ポリケトン、ポリ尿素、ポリアクリレート、ポリメタクリレート、アクリロニトリルブタジエン、ブタジエンゴム、塩素化およびクロロスルホン化ポリエチレン、クロロプレン、ＥＰＭ、ＥＰＤＭ、ＰＥ−ＥＰＤＭ、ＰＰ−ＥＰＤＭ、ＥＶＯＨ、エピクロリヒドリン、イソブチレンイソプレン、イソプレン、ポリスルフィド、シリコーン、ＮＢＲ／ＰＶＣ、スチレンブタジエン、および酢酸ビニルエチレン、ならびにその組み合わせを含む群から選択される非フッ素化ポリマーを含む、燃料ホース。
【手続補正２】
【補正対象書類名】明細書
【補正対象項目名】０００５
【補正方法】変更
【補正の内容】
【０００５】
簡潔に述べると、本発明は、実質的に中実の熱可塑性完全ハロゲン化（過ハロゲン化）(perhalogenated)ポリマーと任意に１種類以上の補助剤とから本質的になる第１の層と、実質的に中実の熱可塑性部分フッ素化ポリマーと任意に１種類以上の補助剤とから本質的になる第２の層と、前記第１の層の組成を有する第１の材料と前記第２の層の組成を有する第２の材料とから本質的になる、前記第１の層と前記第２の層との間の接合界面とを含む物品を提供する。
【手続補正３】
【補正対象書類名】明細書
【補正対象項目名】００１５
【補正方法】変更
【補正の内容】
【００１５】
本発明による物品の第１の層は、１種類以上の熱可塑性過ハロゲン化ポリマーを含む。これらのポリマーの溶融温度は典型的には約１００〜約３３０℃の範囲であり、より好ましくは約１５０〜約３１０℃の範囲である。この過ハロゲン化ポリマーは典型的には式Ｉ：
−ＣＦ（Ｘ）−ＣＸ2− （Ｉ）
（式中、各Ｘは独立して、ハロゲン原子、あるいは過ハロゲン化Ｃ1〜Ｃ8アルキル基、Ｒ'f、またはＯ（Ｒ'fＯ）aＲ'fであり、各Ｒ'fは独立して、Ｃ1〜Ｃ8ペルフルオロアルキル基であり、ａは０〜１０である）の共重合単位を含む。有用な例としては、テトラフルオロエチレン（ＴＦＥ）およびクロロトリフルオロエチレン（ＣＴＦＥ）などの共重合単位が挙げられる。一実施態様においては、少なくとも１種類の過ハロゲン化ポリマーは、少なくとも４０重量％（ｗｔ％）が式Ｉの共重合単位で構成される。別の実施態様においては、少なくとも１種類の過ハロゲン化ポリマーは、少なくとも８０重量％が式Ｉの共重合単位で構成される。別の実施態様では、少なくとも１種類の過ハロゲン化ポリマーは、少なくとも９５重量％が式Ｉの共重合単位で構成される。過ハロゲン化ポリマーは、種々の組み合わせで他の完全フッ素化（過フッ素化）(perfluorinated)モノマーから誘導される共重合単位をさらに含んでよい。